(57)【特許請求の範囲】
【請求項１】
芳香族ビニル化合物からなる群より選ばれる少なくとも一種のみからなる重合性単量体を染料および界面活性剤の存在下で、水溶媒中にて重合してなるガラス転移温度４０℃以上である該単量体の重合体を含むエマルジョン液と、０℃以下のガラス転移温度もしくは０℃以下の最低造膜温度を有する樹脂を含む水溶液とからなる水性消去性インキ組成物。
【請求項２】
芳香族ビニル化合物からなる群より選ばれる少なくとも一種が５０重量％を超える重合性単量体と、アクリロニトリル、メタクリル酸アルキルエステルからなる群より選ばれる少なくとも一種の重合性単量体５０重量％未満からなる重合性単量体を染料および界面活性剤の存在下で、水溶媒中にて重合してなるガラス転移温度４０℃以上である該単量体の重合体を含むエマルジョン液と、０℃以下のガラス転移温度もしくは０℃以下の最低造膜温度を有する樹脂を含む水溶液とからなる水性消去性インキ組成物。
【請求項３】
インキ組成物全量に対して３０〜９９重量％の水を含むことからなる請求項１または２記載の水性消去性インキ組成物。
【請求項４】
０℃以下のガラス転移温度もしくは０℃以下の最低造膜温度を有する樹脂が、イソプレンゴムラテックス、スチレン−ブタジエンラテックス、カルボキシル化スチレン−ブタジエンラテックス、アクリルニトリル−ブタジエンラテックスおよびカルボキシル化アクリルニトリル−ブタジエンラテックス、シリコン−アクリルテラックスからなるゴム系ラテックスから選らばれた少なくとも一種であることからなる請求項１ないし３のいずれかに記載の水性消去性インキ組成物。
【請求項５】
０℃以下のガラス転移温度もしくは０℃以下の最低造膜温度を有する樹脂を含む水溶液が、０℃以下のガラス転移温度もしくは０℃以下の最低造膜温度を有する樹脂および水と、有機溶剤および／または水溶性高分子および／または尿素誘導体とからなる請求項１ないし４のいずれかに記載の水性消去性インキ組成物。
【発明の詳細な説明】
【０００１】
【発明の属する技術分野】
本発明は、筆記後の描線を消しゴムなどによって消すことができる消去性インキ組成物に関する。
【０００２】
【従来の技術】
筆記後に描線を消しゴムなどで消すことができる消去インキは、たとえば、特開平４−３３２７７６号公報に「４０℃以上の最低造膜温度を有する無色もしくは白色の合成樹脂エマルジョン、４０℃以上の最低造膜温度を有し染料により染色された合成樹脂エマルジョン、水溶性有機溶剤および水からなることを特徴とする消去性インキ」として開示されている。しかしながら、この消去性インキは、紙などに筆記された場合、常温では描線がフイルム化しないために消去した場合、描線が紙に残り易く十分な消去性が得られない。
本出願人は、特願平４−５６０９０号公報において「０℃以下のガラス転移温度を有する樹脂、着色球状微粒子および水を含有することを特徴とする消去性インキ」を開示した。この消去性インキは消去性、発色性などの点で著しく優れた性能を発揮するが、サインペン、ボールペンなどの筆記具に充填した場合、経時的に着色球状微粒子の沈降が起こり易く、中綿などのインキタンクに充填した場合、円滑にインキが流出することが困難などの問題を有する。
【０００３】
【発明が解決しようとする課題】
本発明の目的は、着色成分がバインダー樹脂成分と分離せず、安定して分散している消去性と保存性の優れた消去性インキ組成物を提供することである。
【０００４】
【課題を解決するための手段】
本発明者は、鋭意研究を重ねた結果、染料および界面活性剤を含む水性溶媒中で特定の重合性単量体を重合してなるエマルジョン液と特定の樹脂水溶液を用いることにより、目的の消去性インキ組成物を得ることを見出し、本発明を完成するに至った。
【０００５】
すなわち、本発明の消去性インキ組成物は、芳香族ビニル化合物およびメタクリル酸アルキルエステルからなる群より選ばれる少なくとも一種を主成分とする重合性単量体を、染料および界面活性剤の存在下で重合してなるガラス転移温度４０℃以上である該単量体の重合体を含むエマルジョン液と、０℃以下のガラス転移温度もしくは０℃以下の最低造膜温度を有する樹脂を含む水溶液とからなることを特徴とする。
また、インキ組成物全量に対して３０〜９９重量％の水を含むことが好ましい。
重合性単量体は、芳香族ビニル化合物およびメタクリル酸アルキルエステルから選ばれた少なくとも一種からなる単量体；アクリル酸、メタクリル酸およびそれらの誘導体から選ばれた少なくとも一種と芳香族ビニル化合物とからなる混合単量体；芳香族ビニル化合物とアクリルニトリルとの混合単量体が好ましい。
また、０℃以下のガラス転移温度もしくは０℃以下の最低造膜温度を有する樹脂は、イソプレンゴムラテックス、スチレン−ブタジエンラテックス、カルボキシル化スチレン−ブタジエンラテックス、アクリルニトリル−ブタジエンラテックス，カルボキシル化アクリルニトリル−ブタジエンラテックス，シリコン−アクリルラテックスからなる群から選らばれた少なくとも一種であるゴム系ラテックスが好ましい。
さらに、０℃以下のガラス転移温度もしくは０℃以下の最低造膜温度を有する樹脂を含む水溶液としては、該樹脂、有機溶剤および水からなる水溶液、該樹脂、添加剤および水からなる水溶液、該樹脂、有機溶剤、添加剤および水からなる水溶液が好ましい。
【０００６】
【発明の実施の形態】
本発明の消去性インキ組成物におけるエマルジョン液は、例えば、水２００重量部に界面活性剤０．５重量部と重合開始剤０．５重量部とを溶解させ、この水溶液を０〜９０℃に保ち撹拌しながら、重合性単量体１００重量部に染料６重量部を溶解させた混合溶液を１〜８時間かけて該水溶液に添加してのち、温度０〜９０℃で１〜２４時間重合反応を行なって得られるものである。反応は窒素雰囲気中で行う。染料は重合反応中または反応終了後に添加するが、反応中に添加するのが好ましい。本発明の消去性インキ組成物は、前記エマルジョン液に、０℃以下のガラス転移温度もしくは０℃以下の最低造膜温度を有する樹脂を含む溶液を混合して得ることができる。この樹脂の量はエマルジョン液１００重量部に対して、１〜３００重量部好ましくは１０〜２００重量部である。
【０００７】
本発明の消去性インキ組成物に係わる重合性単量体は、芳香族ビニル化合物およびメタクリル酸アルキルエステルからなる群より選ばれる少なくとも一種を主成分とする一種または二種以上の単量体である。
芳香族ビニル化合物としては、スチレン、αーメチルスチレン、クロロスチレンなどをあげることができる。メタクリル酸アルキルエステルとしては、メタクリル酸メチル、メタクリル酸エチル、メタクリル酸プロピル、メタクリル酸ｔ−ブチルなどをあげることができる。
芳香族ビニル化合物、メタクリル酸アルキルエステル又はこれらの混合単量体は重合性単量体の主成分であるので重合性単量体中５０重量％を越える必要がある。５０重量％以下であると着色重合体の造膜性が強くなり描線膜の消去性が低下するので好ましくない。
【０００８】
本発明の消去性インキ組成物に係わる重合性単量体の主成分である芳香族ビニル化合物とメタクリル酸アルキルエステル以外の重合性単量体としては、カルボキシル基含有ビニル化合物、ヒドロキシル基含有ビニル化合物、グリシジル基含有ビニル化合物、シアノ基含有ビニル化合物、共役ジエン化合物などである。
その重合性単量体群の具体的のものとしては、アクリル酸、メタクリル酸、クロトン酸などのモノカルボン酸、マレイン酸、イタコン酸などの多価カルボン酸などカルボキシル基含有ビニル化合物；２−ヒドロキシエチルアクリレート、２−ヒドロキシエチルメタアクリレート、２−ヒドロキシプロピルアクリレート、２−ヒドロキシプロピルメタアクリレートなどのヒドロキシル基含有ビニル化合物；グリシジルアクリレート、グリシジルメタアクリレート、アリルグリシジルエーテルなどのグリシジル基含有ビニル化合物；アクリルニトリル、メタアクリロニトリルなどのシアノ基含有ビニル化合物；ブタジエン、イソプレンなどの共役ジエン化合物などをあげることができる。
【０００９】
カルボキシル基含有ビニル化合物、ヒドキシル基含有ビニル化合物、グリシジル基含有ビニル化合物などは、重合体のコロイド的安定性をもたらすものであり、単量体混合物中の含有量はその使用目的に応じて適宜決定されるが５重量％以下が好ましい。５重量％を越えると得られる着色重合体の粘度が増加傾向となり描線膜の接着性が強くなり消去性が低下する傾向になる。
シアノ基含有ビニル化合物は、染料の着色性および耐光性を向上させる成分として寄与することができる。単量体混合物中の含有量は５０重量％以下である。５０重量％を越えると重合安定性が低下する。
【００１０】
本発明の消去性インキ組成物に係わる０℃以下のガラス転移温度もしくは０℃以下の最低造膜温度を有する樹脂としては、たとえば、スチレン−ブタジエンラテックス（ＳＢＲラテックス）およびアクリルニトリル−ブタジエンラテックス（ＮＢＲラテックス）をあげることができる。
具体的には、日本ゼオン製のＳＢＲラテックス（商標(商品名)、(ガラス転移温度、固形分)）としては、“ＮＩＰＯＬ  ＬＸ  １１０”（−５８℃、４０．５％）、“ＮＩＰＯＬ  ＬＸ  １１２”（−５８℃、４０．５％）、“ＮＩＰＯＬ  ＬＸ  １１９”（−６１℃、５０％）、“ＮＩＰＯＬ  ＬＸ  ２０６”（−２４℃、４５．５％）、“ＮＩＰＯＬ  ２５１８  ＦＳ”（−４８℃、４０．５％）、“ＮＩＰＯＬ  Ｃ４８５０Ａ”（−５８℃、７０％）、“ＮＩＰＯＬ  ＬＸ  ４３２Ａ”（−５６℃、４１％）など、旭化成工業（株）製のＳＢＲラテックス（商品名、(最低造膜温度、固形分)）としては、“Ｌ−２３３７”（＜０℃、５０％）、“Ｌ−２９２３”（＜０℃、４９％）など、大日本インキ化学工業（株）製のＳＢＲラテックス（商標、(最低造膜温度、固形分)）としては、“ラックスター  ５２１５Ａ”（＜０℃、４７％）、“ラックスター  ＤＳ−６１６”（＜０℃、５０％）、“ラックスター  ４７０９ＥＬ”（＜０℃、４７％）、“ラックスター  ２８００Ａ”（＜０℃、４８％）などをあげることができる。
【００１１】
日本ゼオン（株）製のＮＢＲラテックス（商標(商品名)(ガラス転移温度、固形分)）としては、“ＮＩＰＯＬ  １５５１”（−３９℃、５１％）、“ＮＩＰＯＬ  １５６１”（−３７℃、４１％）、“ＮＩＰＯＬ  １５７１”（−３０℃、４０％）、“ＮＩＰＯＬ  ＬＸ  ５１３”（−５５℃、４５％）、“ＮＩＰＯＬ  ＬＸ  ５１７Ａ”（−４１℃、４０％）、“ＮＩＰＯＬ  ＬＸ  ５４０”（−４２℃、４５％）など、大日本インキ化学工業（株）製のＮＢＲラテックス（商標、(最低造膜温度、固形分)）としては、“ラックスター  ４９４０Ｂ”（＜０℃、４０％）、“ラックスター  ６８−０７３”（＜０℃、４３％）、“ラックスター  ＤＮ−７０２”（＜０℃、５５％）、“ラックスター  ＤＮ−７０３”（＜０℃、４２％）などをあげることができる。
【００１２】
本発明の消去性インキ組成物に用いる０℃以下のガラス転移温度もしくは０℃以下の最低造膜温度を有する樹脂を含む水溶液は、たとえば、前記樹脂からなる群から選ばれた少なくとも一種、有機溶剤および水からなる水溶液、前記樹脂からなる群から選ばれた少なくとも一種、尿素などの乾燥防止剤および水からなる水溶液、前記樹脂からなる群から選ばれた少なくとも一種、尿素などの乾燥防止剤、水溶性有機溶剤および水からなる水溶液などをあげることができる。
【００１３】
水溶性有機溶剤を混合使用することによって、流出性、筆記性、保存性が良好となる。
この水溶性有機溶剤としてエタノール、イソプロピルアルコール、ｎ−ブチルアルコール、エチレングリコール、ジエチレングリコールなどのアルコール類、ホルムアミドおよびその誘導体などのアミド類、ジメチルスルホキシドなどのスルホキシド類など、エチレングリコールモノメチルエーテル、エチレングリコールモノブチルエーテル、エチレングリコールジブチルエーテル、ジエチレングリコールモノメチルエーテル、ジエチレングリコールモノエチルエーテル、ジエチレングリコールモノブチルエーテル、ジエチレングリコールジエチルエーテル、ジエチレングリコールジブチルエーテル、プロピレングリコールメチルエーテル、ジプロピレングリコールメチルエーテル、トリプロピレングリコールメチルエーテル、プロピレングリコールブチルエーテル、ジプロピレングリコールｎ−ブチルエーテル、トリプロピレングリコールｎ−ブチルエーテル、プロピレングリコールフェニルエーテル、エチレングリコールモノエチルエーテル、エチレングリコールモノヘキシルエーテル、エチレングリコールモノフェニルエーテル、エチレングリコールモノ−２−エチルブチルエーテル、プロピレングリコールエチルエーテル、プロピレングリコールターシャリーブチルエーテルなどのエーテル類が挙げられる。
【００１４】
本発明の消去性インキ組成物に係わる染料としては、直接染料、酸性染料、塩基性染料、分散染料、油溶性染料、反応染料、蛍光染料などの一種または二種以上の染料、またはこれらの染料と顔料との併用も可能であり、これらに限定されるものでない。
本発明消去性インキ組成物において、染料は重合反応中または反応終了後に添加するが、その反応条件は窒素雰囲気中０〜９０℃、１〜２４時間が好ましい。染料の含有量は、重合性単量体１００重量部に対して０．０１〜５０重量部、好ましくは０．１〜５０重量部である。
【００１５】
染料の具体例として、カラーインデックスナンバー（Ｃ．Ｉ）で示すと、次のようなものがある。
Ｃ.Ｉ．ベーシック イエロー ３５、Ｃ.Ｉ．ベーシック イエロー ４０、
Ｃ.Ｉ．ベーシック ブルー ４５、Ｃ.Ｉ．ベーシック オレンジ ２１、
Ｃ.Ｉ．ベーシック バイオレット １１、Ｃ.Ｉ．ベーシック レッド １、
Ｃ.Ｉ．アシッド レッド ５２、Ｃ.Ｉ．アシッド イエロー ３、
Ｃ.Ｉ．アシッド オレンジ ２８、Ｃ.Ｉ．アシッド ブルー ９２、
Ｃ.Ｉ．アシッド グリーン １６、Ｃ.Ｉ．ソルベント イエロー ２１、
Ｃ.Ｉ．ソルベント イエロー ６１、Ｃ.Ｉ．ソルベント グリーン ３、
Ｃ.Ｉ．ソルベント ブラック ２２、Ｃ.Ｉ．ソルベント ブラック ２３、
Ｃ.Ｉ．ソルベント オレンジ ５、Ｃ.Ｉ．ソルベント オレンジ ４０、
Ｃ.Ｉ．ソルベント レッド ８、Ｃ.Ｉ．ソルベント レッド ４９、
Ｃ.Ｉ．ソルベント バイオレット ８、Ｃ.Ｉ．ソルベント ブルー ２、
Ｃ.Ｉ．ソルベント ブルー ７３、Ｃ.Ｉ．ディスパース イエロー １、
Ｃ.Ｉ．ディスパース イエロー ６１、Ｃ.Ｉ．ディスパース オレンジ ３、
Ｃ.Ｉ．ディスパース オレンジ ４５、Ｃ.Ｉ．ディスパース レッド １１、
Ｃ.Ｉ．ディスパース レッド ８０、Ｃ.Ｉ．ディスパース バイオレット ８、
Ｃ.Ｉ．ディスパース ブルー ５、Ｃ.Ｉ．ディスパース ブルー ２７、
Ｃ.Ｉ．ディスパース ブラック １、Ｃ.Ｉ．ディスパース ブラック ２７
などがあげられる。
【００１６】
本発明の消去性インキ組成物に係わる界面活性剤としては、脂肪酸塩、アルキル硫酸エステル塩、アルキルベンゼンスルホン酸塩、アルキルナフタレンスルホン酸塩、アルキルスルホコハク酸塩、アルキルアリルスルホコハク酸塩、アルキルジフェニルエーテルジスルホン酸塩、アルキルリン酸塩、ポリオキシエチレンアルキル硫酸エステル塩、アルキルアリル硫酸エステル塩、ナフタレンスルホン酸ホルマリン縮合物、特殊ポリカルボン酸型高分子活性剤、ポリオキシエチレンアルキルリン酸エステルなどの陰イオン界面活性剤；ポリオキシエチレン、ポリオキシエチレンアルキルエーテル、ポリオキシエチレンアルキルアリルエーテル、ポリオキシエチレン誘導体、オキシエチレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン、アルキルアルカノールアミドなどの非イオン界面活性剤；アルキルベタイン、酢酸ベタイン、イミダゾリニウムベタインなどの両性界面活性剤；などをあげることができる。使用する種類、量などは目的に応じて適宜選択することができる。またこれらの界面活性剤は一種または二種以上の混合で用いられる。
本発明の消去性インキ組成物における界面活性剤の含有量は、重合性単量体１００重量部に対して０．１〜３０重量部、好ましくは１〜２０重量部である。または全インキ組成物中１０重量％以下、好ましくは０．１〜５重量％である。
【００１７】
本発明の消去性インキ組成物に係わる重合に際して使用する重合開始剤としては、過硫酸アンモニウム、過硫酸カリウム、過酸化水素などを用いることができる。通常重合性単量体１００重量部に対して０．０１〜２０重量部を用いる。必要ならばこれに硫酸第一鉄、亜硫酸水素ナトリウム、トリエタノールアミンなどの還元剤を併用することができる。
【００１８】
本発明の消去性インキ組成物に係わる重合に際して、前記必須成分に加え、ｎ−ドデシルメルカプタンなどの分子量調整剤、リン酸ナトリウムなどの電解質を重合時に添加することができる。
【００１９】
本発明の消去性インキ組成物には、通常筆記具インキに使用される他の添加剤、たとえば、防菌剤、老化防止剤、消泡剤、潤滑剤などを必要に応じて添加することができるが、その添加は重合時または重合終了後のいずれでもよいが、重合終了後に添加する水溶液に添加するのが好ましい。
また、尿素、尿素誘導体などの乾燥防止剤、プルランなどの糖類なども添加剤として使用することができる。
【００２０】
本発明の消去性インキ組成物において、水溶性高分子を含有させることによって、得られるインキ組成物の粘度の調整、紙などの筆記媒体へのインキ組成物の固着性をコントロールすることができる。その添加は重合時または重合終了後のいずれでもよい。
その水溶性高分子としてポリビニルアルコール、ポリビニルピロリドン、メチルセルロース、カルボキシメチルセルロースなどがあげられる。
【００２１】
本発明の消去性インキ組成物において、水の含有量は、インキ組成物全量に対して３０〜９９重量％好ましくは４０〜９５重量％であり、好ましくはイオン交換水が使用される。
【００２２】
【実施例】
以下、実施例にて本発明の消去性インキ組成物について述べる。
【００２３】
実施例１
下記の成分を配合し、重合により本発明の消去性インキ組成物に係わるエマルジョン液を得た。
スチレン                                          ８０    ｇ
染料〔“Kayaset Yellow FG”日本化薬（株）製〕       ２    ｇ
ポリオキシエチレンノニルフェニルエーテル            ５    ｇ
〔“ＮＰ−１０”日光ケミカルズ社製〕
過硫酸カリウム                                      ０．８ｇ
イオン交換水                                    ２２０    ｇ
この着色重合液にＳＢＲラテックス“Ｎｉｐｏｌ  ＬＸ１１０”〔日本ゼオン（株）製〕２００ｇ、イオン交換水９５ｇを加えて撹拌混合し、消去性インキ組成物を得た。
得られたインキ組成物の粘度は４．２ｍＰａ・ｓ（２５℃）であり、消去性、保存安定性に優れるものであった。
【００２４】
実施例２
下記の成分を配合し、重合により本発明の消去性インキ組成物に係わるエマルジョン液を得た。
スチレン                                          ６０    ｇ
メタクリル酸メチル                                ２０    ｇ
染料                                                １．２ｇ
〔“Vali Fast Yellow #3104”オリエント化学（株）製
ポリオキシエチレンノニルフェニルエーテル            １．８ｇ
〔“エマルゲン９２０”花王（株）製〕
過硫酸カリウム                                      １．１ｇ
イオン交換水                                    ２３０    ｇ
この着色重合液にＳＢＲラテックス“Ｎｉｐｏｌ  Ｃ４８５０Ａ”〔日本ゼオン（株）製〕８０ｇ、イオン交換水４０ｇを加えて撹拌混合し、消去性インキ組成物を得た。
得られたインキ組成物の粘度は４．８ｍＰａ・ｓ（２５℃）であり、消去性、保存安定性に優れるものであった。
【００２５】
実施例３
下記の成分を配合し、重合反応をすることにより本発明の消去性インキ組成物に係わるエマルジョン液を得た。
スチレン                                          ６０    ｇ
メタクリル酸メチル                                ２０    ｇ
染料                                                １．２ｇ
〔“Sumiplast Green G”住友化学（株）製〕
ポリオキシエチレンノニルフェニルエーテル            １．８ｇ
〔“エマルゲン９２０”花王（株）製〕
過硫酸アンモニウム                                  １．１ｇ
イオン交換水                                    ２３０    ｇ
この着色エマルジョン液にＳＢＲラテックス“Ｎｉｐｏｌ  Ｃ４８５０Ａ”〔日本ゼオン（株）製〕８０ｇ、イオン交換水４０ｇを加えて撹拌混合し、消去性インキ組成物を得た。
得られたインキ組成物の粘度は４．８ｍＰａ・ｓ（２５℃）であり、消去性、保存安定性に優れるものであった。
【００２６】
実施例４
下記の成分を配合し、重合により本発明の消去性インキ組成物に係わるエマルジョン液を得た。
スチレン                                          ６０    ｇ
アクリロニトリル                                  １４    ｇ
染料                                                １．２ｇ
〔“Sumikaron Blue BR”住友化学（株）製〕
アルキルベンゼンスルホン酸ソーダ                    ２．８ｇ
〔“ネオペレックス  Ｆ−２５”  花王（株）製〕
２，２′−アゾビス（２−メチルプロピオン
アミジン）二塩酸塩                                  ０．５ｇ
〔“Ｖ−５０”  和光純薬（株）製〕
イオン交換水                                    １９５    ｇ
この着色エマルジョン液にＳＢＲラテックス“０５６１”〔日本合成ゴム（株）製〕７５ｇ、イオン交換水５０ｇを加えて撹拌混合し、消去性インキ組成物を得た。
得られたインキ組成物の粘度は３．５ｍＰａ・ｓ（２５℃）であり、消去性、保存安定性に優れるものであった。
【００２７】
実施例５
下記の成分を配合して重合反応をすることにより本発明の消去性インキ組成物に係わるエマルジョン液を得た。
スチレン                                          ６０    ｇ
アクリロニトリル                                  １４    ｇ
染料                                                １．２ｇ
〔“Brill.Flavine 10GFH”保土ケ谷化学（株）製〕
アルキルベンゼンスルホン酸ソーダ                    ２．８ｇ
〔“ネオペレックス  Ｆ−２５”  花王（株）製〕
２，２′−アゾビス（２−メチルプロピオン
アミジン）二塩酸塩                                  ０．５ｇ
〔“Ｖ−５０”  和光純薬（株）製〕
イオン交換水                                    １９５    ｇ
この着色エマルジョン液にＳＢＲラテックス“０５６１”〔日本合成ゴム（株）製〕７５ｇ、イオン交換水５０ｇを加えて撹拌混合し、消去性インキ組成物を得た。
得られたインキ組成物の粘度は３．５ｍＰａ・ｓ（２５℃）であり、消去性、保存安定性に優れるものであった。
【００２９】
【発明の効果】
本発明の消去性インキ組成物は、紙面に対する浸透性が低く、樹脂の持つ柔軟性により、描線膜を容易に破壊できること、また、描線膜が紙面より剥離する際に、紙の繊維間に入り込んだ着色粒子をも同時に引き剥がすことができるため、消しゴムにより極めて容易に消去される。
着色重合体の粒子径が小さいためにインキ組成物中の分散安定性が良好であり、経時安定性に優れた消去性インキ組成物が提供される。